(57)【要約】  鎖状シリカ粒子分散液の製造方法を提供する。  この製造方法は、アンモニアの存在下、アルコキシシランを加水分解して、シリカ粒子分散液を調製する分散液調製工程と、前記シリカ粒子分散液からアンモニアを除去し、シリカ粒子分散液に含まれるシリカに対するアンモニア量を０．３質量％以下とするアンモニア除去工程と、前記アンモニアが除去された、シリカ濃度１２質量％以上のシリカ粒子分散液を１５０℃以上２５０℃未満の温度で水熱処理する水熱処理工程と、を有する。  この鎖状シリカ粒子を使用した研磨材は、研磨速度が速く、研磨特性に優れている。
2019131874.tif 000002
【特許請求の範囲】
【請求項１】
アンモニアの存在下、アルコキシシランを加水分解して、シリカ粒子を含む分散液を調製する分散液調製工程と、
前記分散液のアンモニアを除去して、アンモニア量を前記分散液に含まれるシリカに対して０．３質量％以下にするアンモニア除去工程と、
前記アンモニア除去工程の後、前記分散液を、シリカ濃度が１２質量％以上の状態で、１５０℃以上２５０℃未満で水熱処理する水熱処理工程と、を有することを特徴とする鎖状粒子分散液の製造方法。
【請求項２】
前記アンモニア除去工程において、加熱処理と減圧処理の少なくとも一方により前記分散液からアンモニアを除去することを特徴とする請求項１に記載の鎖状粒子分散液の製造方法。
【請求項３】
前記水熱処理工程により作製される鎖状粒子は、平均連結数が７以上であることを特徴とする請求項１又は２に記載の鎖状粒子分散液の製造方法。
【請求項４】
前記シリカ粒子の平均粒子径が５〜３００ｎｍであることを特徴とする請求項１に記載の鎖状粒子分散液の製造方法。
【請求項５】
シリカ粒子の平均連結数が７以上である鎖状粒子の分散液。
【請求項６】
連結数が「平均連結数±１」である鎖状粒子が５０％以上存在することを特徴とする請求項５に記載の分散液。
【請求項７】
シリカ粒子以外の珪素を含む化合物の含有量が２００ｐｐｍ以下であることを特徴とする請求項５に記載の分散液。
【発明の詳細な説明】
【技術分野】
【０００１】
鎖状粒子の分散液とその製造方法に関する。シリカ粒子を一次粒子として形成された鎖状粒子の分散液は、半導体集積回路の金属配線層の基板形成等における研磨材として有用である。
【背景技術】
【０００２】
コンピューター等の電子機器には、各種の集積回路が用いられている。電子機器の小型化、高性能化に伴い、回路の高密度化と高性能化が求められている。
例えば、半導体集積回路は、シリコンウエハー等の基材上に配線層間膜（絶縁膜）を成膜し、その配線層間膜上に金属配線用の溝をパターニングしている。これに、スパッタリング法などによって窒化タンタル（ＴａＮ）等のバリアメタル層を必要に応じて形成し、次いで金属配線用の銅を化学蒸着（ＣＶＤ）法等により成膜する。バリアメタル層を設ける場合には、層間絶縁膜への銅や不純物などの拡散や侵食に伴う絶縁性の低下などを防止することができ、また層間絶縁膜と銅の接着性を高めることができる。
次いで、溝以外に成膜された不要な銅及びバリアメタル（犠牲層ということがある）を化学機械研磨（ＣＭＰ）法により研磨して除去するとともに上部表面を可能な限り平坦化して、溝内にのみ金属膜を残して銅の配線・回路パターンを形成する。【０００３】
このＣＭＰ法で使用される研磨材として用いるシリカ粒子には、真球状のものと異形状のものが知られている。異形状のシリカ粒子は、研磨速度を求める研磨材に好適に用いられる。【０００４】
このような異形状のシリカ粒子の製造方法としては、まず、水、有機溶媒及びアルコキシシランを含む混合溶液に、触媒を添加してアルコキシシランの加水分解反応を行い、粒径１０〜３０ｎｍのシリカ微粒子を生成させる。その後、反応後の混合溶液から、未反応のアルコキシシラン、有機溶媒及び触媒を除去して、シリカ微粒子の水分散液を作製し、水分散液中のシリカ微粒子の固形分濃度が０．１〜５質量％、アンモニア濃度が５０〜４００ｐｐｍとなるように調整する。その後、この水分散液を２５０℃以上の温度で水熱処理する方法が提案されている。この製造方法によると、平均直径（Ｄ）１０〜３０ｎｍ、長さ（Ｌ）３０〜１００ｎｍ、アスペクト比（Ｌ／Ｄ）３〜１０の短繊維状シリカが得られる（特許文献１及び２参照）。【０００５】
また、原料に珪酸液を用いた異形状のシリカ粒子の製造方法として、ｐＨ１．０〜７．０、シリカ濃度０．０５〜３．０質量％の珪酸液を、１〜９８℃で熟成することにより、珪酸液の粘度が０．９〜１００ｍＰａ・ｓの範囲にある重合珪酸液を調製し、さらにアルカリを加えて加熱することによりシード液を調製し、得られたシード液をビルドアップさせる方法が提案されている（特許文献３）。
【先行技術文献】
【特許文献】
【０００６】
【特許文献１】特開平１１−０６１０４３号公報
【特許文献２】特開２００３−１３３２６７号公報
【特許文献３】特開２０１３−０３２２７６号公報
【発明の概要】
【発明が解決しようとする課題】
【０００７】
しかしながら、特許文献１及び２の製造方法では、固形分濃度が０．１〜５質量％という低濃度の分散液を２５０℃以上の高温度で水熱処理する必要がある。このため、製造効率が悪く、製造コストも高くなるという課題がある。また、シリカ濃度の高い分散液をこれらの特許文献の方法を用いて水熱処理すると、シリカ粒子がゲル化してしまい、所望の鎖状粒子が得られない。【０００８】
また、特許文献３の製造方法は、原料として珪酸液を用いるため、高純度のシリカ粒子が得られにくい。【０００９】
そこで、高純度で高濃度の鎖状シリカ粒子を効率よく製造する方法が求められている。
【課題を解決するための手段】
【００１０】
本発明の鎖状粒子分散液の製造方法によれば、高純度のシリカ粒子分散液を特定のアンモニア濃度及びシリカ濃度に調整して、特定の温度で水熱処理することとした。これにより、高純度で高濃度な鎖状粒子分散液を効率よく製造できる。【００１１】
この製造方法は、以下の工程を含む。
（１）分散液調製工程：アンモニアの存在下、アルコキシシランを加水分解して、高純度なシリカ粒子を含む分散液を調製する。
（２）アンモニア除去工程：この分散液からアンモニアを除去し、分散液に含まれるシリカに対するアンモニアの量を０．３質量％以下とする。
（３）水熱処理工程：アンモニア除去工程後に分散液を１５０℃以上２５０℃未満の温度で水熱処理して、シリカ粒子を鎖状に連結させる。なお、この工程で用いられる分散液のシリカ濃度は、１２質量％以上である。【００１２】
また、本発明による分散液は、シリカ粒子（一次粒子）の平均連結数が７以上の鎖状粒子を含んでいる。この鎖状シリカ粒子を使用した研磨材は、研磨速度が速く、研磨特性に優れている。
【図面の簡単な説明】
【００１３】
【図１】鎖状粒子の外観を示す電子顕微鏡写真である。
【発明を実施するための形態】
【００１４】
本発明による鎖状粒子分散液の製造方法を説明する。まず、アンモニアの存在下でアルコキシシランを加水分解し、高純度なシリカ粒子を含む分散液を調製する（分散液調製工程）。その後、この分散液からアンモニアを除去し、分散液に含まれるシリカに対するアンモニアの量を０．３質量％以下とする（アンモニア除去工程）。その後、この分散液を、シリカ濃度が１２質量％以上の状態で、１５０℃以上２５０℃未満の温度で水熱処理する（水熱処理工程）。
【００１５】
このように、アンモニア除去処理と、特定温度での水熱処理によって、シリカ濃度が１２質量％以上という高濃度のシリカ粒子分散液でもゲル化させることなく、高純度の鎖状粒子を効率的に製造できる。ここでは、一次粒子（シリカ粒子）が２個以上連結した粒子を鎖状粒子と称している。本発明によれば、従来の製造方法に比して、連結数の多い鎖状粒子が得られやすい。鎖状粒子は、直鎖状に連結した形状でも、屈曲形状でも、粒子が分岐状に連結した形状でもよい。鎖状粒子を走査型電子顕微鏡で撮影した写真を図１に例示する。走査型電子顕微鏡で任意の１００個の粒子について連結数（連結した一次粒子の個数）を確認し、その平均値を平均連結数とした。
このような鎖状粒子を用いて研磨材を作製すると、平均連結数が多いほど、研磨速度が速くなる傾向がある。このため、平均連結数は７以上が好ましく、１０以上が更に好ましい。平均連結数の上限は、鎖状粒子が液中で分散している状態が維持できれば特に制限されない。その上限値は、一次粒子の粒子径にもよるが、例えば、３０程度である。
また、分散液には、（平均連結数±１）個の一次粒子が連結した鎖状粒子が５０％以上存在することが好ましい。この割合は、連結個数の分布を反映している。この割合が高いほど、より均一な連結個数を有するため、より均質な研磨が可能となる。この割合は、７０％以上、８０％以上、９０％以上、１００％と、高いほど好ましい。
【００１６】
ここで、分散液内の全ての一次粒子が鎖状粒子となるとは限らず、連結していない一次粒子も単独で存在する可能性がある。ただ、鎖状粒子の割合が多いほど、研磨速度が速くなる傾向がある。このため、鎖状粒子の割合は７０％以上、９０％以上、１００％と、高いほど好ましい。
【００１７】
なお、分散液調製工程、アンモニア除去工程、水熱処理工程の間に、その他の各種工程を設けてもよい。例えば、水熱処理工程で用いられる分散液は、アンモニア除去工程直後の分散液だけでなく、アンモニア除去工程後に他の工程を経て得られた分散液でもよい。
【００１８】
ここで、水熱処理時のシリカ粒子分散液のシリカ濃度は１２質量％以上である必要がある。シリカ濃度を１２質量％以上とする調整は、分散液調製工程で行っても、アンモニア除去工程で行っても、水熱処理中に行っても、水熱処理工程前のそれ以外の工程で行ってもよい。水熱処理工程前にシリカ濃度を１２質量％以上にすることが好ましい。
【００１９】
以下、各工程を詳細に説明する。
［分散液調製工程］
ここでは、原料であるアルコキシシランを、アンモニアの存在下で加水分解してシリカ粒子を形成させ、シリカ粒子を含んだ分散液を調製する。アルコキシシランは、１種類でも２種類以上でもよい。また、テトラメトキシシラン（ＴＭＯＳ）やテトラエトキシシラン（ＴＥＯＳ）等のアルキル鎖が短いものが好ましい。これは、加水分解速度が速く、緻密化が進みやすく、炭素含有量の少ないシリカ粒子が得られる傾向にあるからである。
【００２０】
アルコキシシランの加水分解によるシリカ粒子分散液の調製方法としては、次の２つが例示できる。
（方法Ｉ）水、有機溶媒及び触媒（アンモニア）を含む敷液に対して、アルコキシシラン及び有機溶媒の混合溶液を添加する方法。
（方法II）実質的に有機溶媒からなる液に対して、アルコキシシランを含有する液Ａと、触媒及び水を含有する液Ｂとを同時に添加する方法。ここで、液Ａは有機溶媒を含んでいても良い。「実質的に有機溶媒からなる」とは、有機溶媒の製造過程から不可避的に含まれる不純物等は含まれ得るが、それ以外は含まないことを意味し、例えば、有機溶媒が９９質量％以上であり、好ましくは９９.５質量％以上である。
【００２１】
なお、両方法とも敷液中に予め準備したシード粒子に対して、アルコキシシランを加えて加水分解する、所謂シード法を採用することもできる。
アルコキシシランの加水分解は、通常、常圧下で、使用する溶媒の沸点以下の温度で行われる。
【００２２】
この工程により得られるシリカ粒子（一次粒子）の平均粒子径は５〜３００ｎｍが好ましい。平均粒子径が５ｎｍ未満だと、シリカ粒子分散液の安定性が不十分となる傾向にある。また、粒子径が小さすぎるために研磨材として十分な研磨速度が得られないおそれがある。平均粒子径が３００ｎｍを超える場合は、粒子の連結が進みにくく、所望の鎖状粒子が得られないおそれがある。平均粒子径は、５〜１００ｎｍがより好ましい。
【００２３】
また、このシリカ粒子は、アスペクト比が１．００〜１．２０の真球状が好ましく、粒子の変動係数（ＣＶ値）は３０％以下が好ましい。このようなシリカ粒子によれば、製造される鎖状粒子の連結個数を制御しやすい。変動係数は、２０％以下がより好ましく、１０％以下が更に好ましい。
【００２４】
なお、有機溶媒としては、アルコール類、ケトン類、エーテル類、エステル類などが挙げられる。より具体的には、例えばメタノール、エタノール、プロパノール、ブタノールなどのアルコール類、メチルエチルケトン、メチルイソブチルケトンなどのケトン類、メチルセロソルブ、エチルセロソルブ、プロピレングリコールモノプロピルエーテルなどのグリコールエーテル類、エチレングリコール、プロピレングリコール、ヘキシレングリコールなどのグリコール類、酢酸メチル、酢酸エチル、乳酸メチル、乳酸エチルなどのエステル類が用いられる。これらの中でも、メタノール又はエタノールがより好ましく、メタノールが特に好ましい。これらの有機溶媒は、単独で用いてもよく、２種以上混合して用いてもよい。
【００２５】
加水分解に用いる触媒の添加量は、アルコキシシラン１モル当たり、０．００５〜１モルが好ましい。０．００５モル未満だと加水分解が生じにくく、粒度分布が広くなるおそれがある。１モルを超えると、加水分解速度が著しく速くなるため、粒子になりにくく、ゲル状物となるおそれがある。触媒の添加量は、アルコキシシラン１モル当たり、０．０１〜０．８モルがより好ましい。
【００２６】
加水分解に用いる水の量は、アルコキシシランを構成するＳｉ−ＯＲ基１モル当たり０．５〜１０モルが好ましく、１〜５モルがより好ましい。
【００２７】
［アンモニア除去工程］
本工程では、分散液からアンモニアを除去し、分散液に含まれるシリカに対するアンモニアの量（以下、本発明に関しては、単にアンモニア量と称す）を０．３質量％以下とする。水熱処理工程前にアンモニアを所定量以下に低減させる重要な工程である。
【００２８】
例えば、上述の特許文献１及び２では、水熱処理前に分散液のアンモニア濃度を５０〜４００ｐｐｍとすることを必須の条件としている（特許文献１の段落００３０）。本発明では、これとは逆に、アンモニアを極力低減させる。これにより、水熱処理時にシリカ粒子分散液がゲル化することを抑制できる。特許文献１の実施例では、イオン電極で測定したシリカ粒子分散液（シリカ濃度１質量％）のアンモニア濃度（粒子に含まれるアンモニアは含まれない）が８３ｐｐｍとなっている。すなわち、シリカに対するアンモニア量は０．８３質量％である。なお、特許文献１及び２では、粒子に含まれるアンモニア量が考慮されていないが、本発明ではこれを考慮している。すなわち、本発明では、シリカ粒子に含まれるアンモニア量も含めて、分散液におけるアンモニア量としている。
【００２９】
本発明では、アンモニア量は０．３質量％以下で水熱処理される。これにより、安定な鎖状粒子の分散液が得られる。これは、水熱処理工程において、適切な量の溶解性シリカが生じ、安定性が保たれる程度の連結数の鎖状粒子が形成されるためと考察している。そのため、アンモニア量を０．１質量％以下に除去することが好ましい。０．０８質量％以下がより好ましく、０．０６質量％以下が更に好ましい。また、アンモニア量の下限は、上述のように、水熱処理によって所望する連結数の鎖状粒子を形成させるために、０．０１質量％が好ましく、０．０２質量％がより好ましい。
【００３０】
所定のアンモニア量まで低減できれば除去方法に制限はない。なお、アンモニアは加水分解時に粒子に取り込まれて存在していることから、アンモニア量を０．３質量％以下とするには、液相中だけでなく粒子内部のアンモニアも除去する必要がある。この粒子内部のアンモニアは、通常の限外膜処理等ではほとんど除去されない。このため、シリカ粒子からアンモニアを粒子外（分散液中）に排出させる方法が好ましい。
例えば、加熱処理や減圧処理等は、分散液の液相中にアンモニアを排出でき、これと同時に、限外膜処理等で除去しにくい粒子表面に吸着しているアンモニアも、分散液の液相中に拡散できる。具体的には、限外濾過膜やイオン交換樹脂等を用いて、液相中からアンモニアを除去した後、加熱処理と減圧処理の少なくとも一方の処理により、粒子内部に残存するアンモニアを分散液の液相中に排出し、この液相中に排出されたアンモニアを限外濾過膜やイオン交換樹脂等を用いて除去する。
【００３１】
なお、本工程において、アンモニアの除去と同時にシリカ粒子分散液の溶媒中の有機溶媒を水（純水）に置換することができる。もちろん、水置換工程を独立して設けてもよい。
【００３２】
［水熱処理工程］
本工程では、アンモニアが除去されたシリカ粒子の分散液を１５０℃以上２５０℃未満で水熱処理する。この水熱処理によって、シリカ粒子（一次粒子）を連結させる。水熱温度が１５０℃未満では、一次粒子の連結が十分に進まず鎖状粒子とならない。逆に、２５０℃以上では、一次粒子の連結は進むものの、制御できない程に連結が進んでしまい、所望の均一な鎖状粒子が得られにくい。また、場合によっては、分散液がゲル化してしまう。水熱処理温度は、１７０〜２３０℃が好ましく、１８０〜２２０℃がより好ましい。鎖状粒子を構成する一次粒子の平均粒子径は、分散液調製工程で得られた分散液中のシリカ粒子の平均粒子径とほぼ同一となる。
水熱処理はシリカ濃度１２質量％以上の分散液に対して行う必要がある。そのため、アンモニア除去工程の後で、分散液のシリカ濃度が１２質量％未満の場合には、水熱処理時にシリカ濃度が１２質量％以上になるように調整する（シリカ濃度調整工程）。例えば、水熱処理工程前に、シリカ濃度を１２質量％以上に調整する。１２質量％未満であると、アンモニア量及び水熱処理条件を最適にしても、所望の鎖状粒子が得られない。なお、水熱処理を施す分散液のシリカ濃度は、１５質量％以上が好ましく、２０質量％以上がより好ましい。また、その上限は特に制限されず、例えば４０質量％でも問題はない。
【００３３】
水熱処理時の圧力は、通常、各処理温度での飽和圧力である。ただし、粒子の連結が制御できる範囲であれば、更に加圧しても構わない。
また、水熱処理の時間は、粒子の連結が制御できれば特に制限されない。ただし、処理時間が短すぎると、粒子の連結が十分に進まず、鎖状粒子とならないおそれがある。鎖状粒子になったとしても、粒子の連結の制御は困難である。処理時間が長すぎると、粒子の連結は進むものの制御できない程に連結が進んでしまい、所望の均一な鎖状粒子が得られにくい。また、分散液がゲル化するおそれがある。そのため、処理時間は、水熱処理を行う際の温度や圧力にもよるが、例えば、１〜２４時間が好ましく、３〜１５時間がより好ましい。
【００３４】
さらに、水熱処理中にアルコキシシランを添加しないので、未反応物が生成しない。また、水熱処理は従来よりも低温で行われるので、粒子からのシリカの溶解を抑制できる。これにより、自己核生成による小粒子や、オリゴマー成分としての残留等を抑制できる。このため、製造される鎖状粒子分散液には未反応物が少ない。
【００３５】
また、この工程で得られる鎖状粒子分散液中のアンモニア量は、上述のアンモニア除去工程後のものとほぼ同様である。すなわち、アンモニア量は、上述したシリカ濃度調整工程や水熱処理工程で特に変化しない。
ところで、水熱処理後であれば、アンモニアが添加されても本発明による鎖状粒子分散液は、安定性が損なわれない。例えば、研磨材への加工等、必要に応じて、アンモニアを添加できる。すなわち、アンモニア量が、分散液中のシリカに対して０．３質量％を超えても構わない。
【００３６】
また、この工程で得られる鎖状粒子分散液のシリカ濃度は１２質量％以上である。すなわち、シリカ濃度は、水熱処理の前後で特に変化しない。ただし、水熱処理工程中に何らかの意図で分散液を濃縮あるいは希釈する場合は、その限りではない。
ところで、水熱処理後であれば、必要に応じて、鎖状粒子分散液に水やアンモニア等を添加してもよい。すなわち、シリカ濃度が１２質量％未満となっても構わない。逆に、安定性を損なわない範囲で、更に濃縮してもよい。
【００３７】
上述した各工程により、一次粒子の平均連結数が７以上の鎖状粒子が得られやすい。また、屈曲した鎖状粒子が得られやすい。そのため、この鎖状粒子を用いた研磨材は、研磨速度が速い。また、この鎖状粒子を多孔質粉体形成用の一次粒子として用いる場合には、多孔質乾燥粉体の細孔容積を大きくすることができる。
【００３８】
さらに、この鎖状粒子分散液は、未反応物が少ない。分散液中の未反応物の含有量は、２００ｐｐｍ以下が好ましい。未反応物が少ないと、研磨材に用いた場合に、基板への付着物が減り、また、研磨材に添加される各種薬品の吸着や各種薬品との反応が抑制されるため、各種薬品の効果が有効に発揮できる。この未反応物含有量は、１５０ｐｐｍ以下がより好ましい。
【００３９】
この未反応物とは、分散液中に存在するシリカ粒子以外の「珪素を含む化合物」を意味する。この「珪素を含む化合物」には、製造目的とするシリカ粒子まで反応が進んでいないものも含んでおり、未反応の原料アルコキシシランやその低分子加水分解物（オリゴマー）等が例示できる。
【実施例】
【００４０】
以下、本発明の実施例を具体的に説明する。
［実施例１］
〈鎖状シリカ粒子分散液の製造〉
はじめに、水とメタノールの混合溶媒（水／メタノールの質量比２／８）２４５０ｇにテトラエトキシシラン（多摩化学工業（株）製  エチルシリケート２８、ＳｉＯ２として２８質量％）を５３２．５ｇ溶解した混合溶液を用意する。純水１３９．１ｇとメタノール１６９．９ｇの混合溶媒を６０℃に保持し、これに前述の混合溶液２９８２．５ｇと濃度０．２５質量％のアンモニア水５９６．４ｇを同時に２０時間かけて添加した。添加終了後、さらにこの温度で３時間熟成した。その後、限外濾過膜で未反応のテトラエトキシシラン、メタノール、アンモニアを除去した。【００４１】
次いで、純水を加えて一旦希釈し、ロータリーエバポレーターを用いて減圧下で濃縮を行った。これにより、粒子内部に残存するアンモニア分を除去し、２０質量％のシリカ粒子水分散液を得た。シリカに対するアンモニアの量は、０．０５質量％であった（粒子内部も含む分散液中のアンモニア濃度  １００ｐｐｍ）。
その後、２００℃のオートクレーブ中で１０時間、水熱処理を行い、鎖状シリカ粒子を含む、固形分濃度２０質量％の分散液を得た。なお、図１に示した電子顕微鏡写真は本実施例で得られた鎖状粒子を撮影したものである。各工程の処理条件、及びシリカ粒子又は分散液の性状、並びに製造された鎖状シリカ粒子の性状を表１に示す。各性状は以下の方法で測定した。【００４２】
（１）シリカ粒子（一次粒子）の平均粒子径
シリカ粒子の電子顕微鏡写真を撮影し、任意の１００個の粒子について、各粒子の面積を求め、その面積から円相当径を求めた。その円相当径の平均値をシリカ粒子の平均粒子径とした。
（２）シリカ粒子（一次粒子）のアスペクト比
走査型電子顕微鏡で粒子を観察する。ここで、１個の粒子について、粒子に接するように長方形で囲んだ時、長辺をｂ、短辺をａとする。この短辺ａと長辺ｂとの比（ｂ／ａ；ただしｂ≧ａ）を１００個の粒子について測定し、その平均値をアスペクト比とした。
（３）シリカ粒子（一次粒子）の変動係数（ＣＶ値）
変動係数は、「（標準偏差／平均粒子径）×１００」で表される。これは、シリカ粒子の平均粒子径の測定方法に基づき算出される。
（４）シリカ粒子の平均連結数
走査型電子顕微鏡で粒子を観察し、１００個の粒子について連結数（連結した一次粒子の個数）を確認し、その平均値をシリカ粒子の平均連結数とした。このとき、連結していない一次粒子が確認された場合には、その連結数を１とした。
（５）シリカ粒子の連結粒子割合
走査型電子顕微鏡で粒子を観察し、１００個の粒子について連結数を確認し、２個以上連結している粒子（鎖状粒子）の割合を求めた。
（６）シリカ濃度
分散液のサンプル５ｇを１５０℃で１時間乾燥させ、乾燥前後の質量からシリカ濃度を算出した。【００４３】
（７）分散液中のアンモニア量
分散液に２０質量％ＮａＯＨ水溶液を加えて、シリカ粒子を溶かしながら蒸留した。出てきたアンモニアを０．０５モル／Ｌの硫酸で捕集し、０．１ＮのＮａＯＨで滴定して、消費された硫酸量を求め、液中に含まれる全アンモニア量を求めた。【００４４】
（８）分散液中の未反応物量
日立工機株式会社製の小型超遠心機ＣＳ１５０ＧＸＬを用いて、分散液を設定温度１０℃、１，３７０，０００ｒｐｍ（１，０００，０００Ｇ）で３０分遠心処理した。この処理液の上澄み中に存在するシリカ粒子以外の「珪素を含む化合物」（未反応物）を、株式会社島津製作所製のＩＣＰ発光分析装置ＩＣＰＳ−８１００でＳｉとして測定した。この測定値から、分散液中のＳｉＯ２濃度に換算した。【００４５】
〈研磨材の製造〉
鎖状シリカ粒子分散液５００ｇに、濃度３０質量％の過酸化水素水３３３ｇ、蓚酸アンモニウム５ｇおよび水１６２ｇを混合し、シリカ濃度１０質量％、過酸化水素１０質量％、蓚酸アンモニウム０．５質量％の研磨材を調製した。この研磨材を用いて研磨試験を行った。【００４６】
（９）研磨試験
研磨用基板を研磨装置（ナノファクター（株）製  ＮＦ３００）にセットし、基板加重５ｐｓｉ、テーブル回転速度５０ｒｐｍ、スピンドル速度６０ｒｐｍで、研磨材を６０ｍｌ／分の速度で絶縁膜上の犠牲層（厚さ０．２μｍ）が無くなるまで研磨を行った。このときの研磨時間は９２秒であった。研磨速度を表１に示す。【００４７】
ここで用いた研磨用基板は以下の通りである。窒化ケイ素からなる絶縁膜（厚さ０．２μｍ）、シリカからなる絶縁膜（厚さ０．４μｍ）、窒化ケイ素からなる絶縁膜（厚さ０．２μｍ）が順次積層されたシリコンウエハー（８インチウエハー）基板上にポジ型フォトレジストを塗布し、０．３μｍのラインアンドスペースで露光を行った。次いでテトラメチルアンモニウムハイドライド（ＴＭＡＨ）の現像液で露光部分を除去した。次に、ＣＦ４とＣＨＦ３の混合ガスを用いて、下層の絶縁膜にパターンを形成した後、Ｏ２プラズマによりレジストを除去し、幅（ＷＣ）が０．３μｍで、深さが０．６μｍの配線溝を形成した。この配線溝を形成した基板にＣＶＤ法で薄層の銅（Ｃｕ）の成膜をし、さらに電界メッキ法で成膜を行い絶縁膜上の銅層（犠牲層）の合計の厚さが０．２μｍの銅の成膜を行い、研磨用基板とした。【００４８】
以下の実施例や比較例でも実施例１と同様にして、各特性を評価した。
［実施例２］
水熱処理前のシリカに対するアンモニア量を０．０８質量％に変更した以外は実施例１と同様にして、鎖状粒子分散液を製造した。【００４９】
［実施例３］
水熱処理前のシリカに対するアンモニア量を０．１質量％に変更した以外は実施例１と同様にして、鎖状粒子分散液を製造した。【００５０】
［実施例４］
水熱処理前のシリカに対するアンモニア量を０．３質量％に変更した以外は実施例１と同様にして、鎖状粒子分散液を製造した。【００５１】
［実施例５］
水熱処理温度を１５０℃に変更した以外は実施例１と同様にして、鎖状粒子分散液を製造した。【００５２】
［実施例６］
水熱処理時の分散液のシリカ濃度を１２質量％に変更した以外は実施例１と同様にして水熱処理まで行い、その後２０質量％に濃縮して、鎖状粒子分散液を製造した。【００５３】
［実施例７］
水熱処理前のシリカに対するアンモニア量を０．０３質量％に変更した以外は実施例１と同様にして、鎖状粒子分散液を製造した。【００５４】
［実施例８］
水熱処理時の分散液のシリカ濃度を１５質量％に変更した以外は実施例１と同様にして水熱処理まで行った。その後濃縮して、２０質量％の鎖状粒子分散液を製造した。【００５５】
［実施例９］
水熱処理時の分散液のシリカ濃度を４０質量％に変更した以外は実施例１と同様にして、シリカ濃度４０質量％の鎖状粒子分散液を製造した。また、この鎖状粒子分散液を２５０ｇ用いた以外は実施例１と同様にして研磨材を調製した。【００５６】
［実施例１０］
水熱処理温度を１７０℃に変更した以外は実施例１と同様にして、鎖状粒子分散液を製造した。【００５７】
［実施例１１］
水熱処理温度を１８０℃に変更した以外は実施例１と同様にして、鎖状粒子分散液を製造した。【００５８】
［実施例１２］
水熱処理温度を２２０℃に変更した以外は実施例１と同様にして、鎖状粒子分散液を製造した。【００５９】
［実施例１３］
水熱処理温度を２３０℃に変更した以外は実施例１と同様にして、鎖状粒子分散液を製造した。【００６０】
［実施例１４］
水熱処理温度を２４５℃に変更した以外は実施例１と同様にして、鎖状粒子分散液を製造した。【００６１】
［実施例１５］
水熱処理時間を１時間に変更した以外は実施例１と同様にして、鎖状粒子分散液を製造した。【００６２】
［実施例１６］
水熱処理時間を３時間に変更した以外は実施例１と同様にして、鎖状粒子分散液を製造した。【００６３】
［実施例１７］
水熱処理時間を１５時間に変更した以外は実施例１と同様にして、鎖状粒子分散液を製造した。【００６４】
［実施例１８］
水熱処理時間を２４時間に変更した以外は実施例１と同様にして、鎖状粒子分散液を製造した。【００６５】
［比較例１］
水熱処理前に減圧濃縮を行わずにシリカに対するアンモニア量を０．９０質量％とし、分散液のシリカ濃度を１質量％とし、水熱処理温度を３００℃にした以外は実施例１と同様にして、鎖状粒子分散液を製造した。【００６６】
［比較例２］
比較例１において、シリカに対するアンモニア量を１．５質量％とし、水熱処理温度を２００℃とした以外は同様にして分散液を製造した。得られた分散液中のシリカ粒子は球状であった。【００６７】
［比較例３］
水熱処理前に減圧濃縮を行わずにシリカに対するアンモニア量を０．９０質量％とした以外は実施例１と同様にして、分散液を製造した。この分散液はゲル化したため、研磨材の評価は行わなかった。【００６８】
［比較例４］
水熱処理温度を２５０℃とした以外は実施例１と同様にして、分散液を製造した。この分散液はゲル化したため、研磨材の評価は行わなかった。【００６９】
［比較例５］
水熱処理時の分散液のシリカ濃度を１０質量％に変更した以外は実施例１と同様にして水熱処理まで行い、その後２０質量％に濃縮して、分散液を製造した。得られた分散液中のシリカ粒子は球状であった。【００７０】
【表１】
2019131874.tif 000003
【図１】
2019131874.tif 000004
【国際調査報告】
2019131874.tif 000005
2019131874.tif 000006